(57)【特許請求の範囲】
【請求項１】
（メタ）アクリル酸エステル系光硬化性樹脂と、熱伝導性フィラーと、ベンゾトリアゾール系化合物と、を含む、放熱粘着テープ用粘着剤組成物であって、
前記ベンゾトリアゾール系化合物は、オクチル３‐３（ｔｅｒｔ‐ブチル‐４‐ヒドロキシ‐５‐（５‐クロロ‐２Ｈ‐ベンゾトリアゾール‐２‐イル）フェニル）プロピオネート、２‐エチルヘキシル３‐［３‐（５‐クロロベンゾトリアゾール‐２‐イル）‐４‐ヒドロキシ‐５‐ｔｅｒｔ‐ブチル‐フェニル］プロパノエート、２‐（２Ｈ‐ベンゾトリアゾール‐２‐イル）‐６‐（ドデシル）‐４‐メチルフェノール、２‐（２Ｈ‐ベンゾトリアゾール‐２‐イル）‐ｐ‐クレゾール、２‐（２Ｈ‐ベンゾトリアゾール‐２‐イル）‐４，６‐ジ‐ｔｅｒｔ‐ペンチルフェノール、２‐（２‐ヒドロキシフェニル）‐ベンゾトリアゾール、２‐（２Ｈ‐ベンゾトリアゾール‐２‐イル）‐４，６‐ビス（１‐メチル‐１‐フェニルエチル）フェノール、２‐（２Ｈ‐ベンゾトリアゾール‐２‐イル）‐６‐（１‐メチル‐１‐フェニルエチル）‐４‐（１，１，３，３‐テトラメチルブチル）‐フェノールおよびこれらの組み合わせからなる群から選択される少なくとも一つを含み、前記（メタ）アクリル酸エステル系光硬化性樹脂１００重量部に対して０．１〜５．０重量部含まれる、放熱粘着テープ用粘着剤組成物。
【請求項２】
前記（メタ）アクリル酸エステル系光硬化性樹脂は、（メタ）アクリル酸エステル系モノマーおよび官能基含有架橋性モノマーのコポリマーである、請求項１に記載の放熱粘着テープ用粘着剤組成物。
【請求項３】
前記官能基含有架橋性モノマーが、ヒドロキシ基含有架橋性モノマーである、請求項２に記載の放熱粘着テープ用粘着剤組成物。
【請求項４】
前記ヒドロキシ基含有架橋性モノマーが、２‐ヒドロキシエチル（メタ）アクリレート、２‐ヒドロキシプロピル（メタ）アクリレート、４‐ヒドロキシブチル（メタ）アクリレート、６‐ヒドロキシヘキシル（メタ）アクリレート、８‐ヒドロキシオクチル（メタ）アクリレート、２‐ヒドロキシエチレングリコール（メタ）アクリレート、２‐ヒドロキシプロピレングリコール（メタ）アクリレートおよびこれらの組み合わせからなる群から選択される一つを含む、請求項３に記載の放熱粘着テープ用粘着剤組成物。
【請求項５】
前記ヒドロキシ基含有架橋性モノマーが、前記（メタ）アクリル酸エステル系光硬化性樹脂を構成するモノマー成分中に０．１〜５０重量％の含有量比で重合されている、請求項３に記載の放熱粘着テープ用粘着剤組成物。
【請求項６】
前記（メタ）アクリル酸エステル系光硬化性樹脂は、カルボキシル基を含んでいない、請求項３に記載の放熱粘着テープ用粘着剤組成物。
【請求項７】
前記（メタ）アクリル酸エステル系モノマーは、メチル（メタ）アクリレート、エチル（メタ）アクリレート、ｎ‐プロピル（メタ）アクリレート、イソプロピル（メタ）アクリレート、ｎ‐ブチル（メタ）アクリレート、ｔ‐ブチル（メタ）アクリレート、ｓｅｃ‐ブチル（メタ）アクリレート、ペンチル（メタ）アクリレート、２‐エチルヘキシル（メタ）アクリレート、２‐エチルブチル（メタ）アクリレート、ｎ‐オクチル（メタ）アクリレート、イソオクチル（メタ）アクリレート、イソボルニル（メタ）アクリレート、イソノニル（メタ）アクリレートおよびこれらの組み合わせからなる群から選択される一つを含む、請求項１に記載の放熱粘着テープ用粘着剤組成物。
【請求項８】
前記熱伝導性フィラーは、酸化金属、水酸化金属、窒化金属、炭化金属、ホウ化金属およびこれらの組み合わせからなる群から選択される少なくとも一つを含む無機フィラーである、請求項１に記載の放熱粘着テープ用粘着剤組成物。
【請求項９】
前記熱伝導性フィラーは、前記（メタ）アクリル酸エステル系光硬化性樹脂１００重量部に対して５０〜３００重量部含まれている、請求項１に記載の放熱粘着テープ用粘着剤組成物。
【請求項１０】
放熱粘着テープ用粘着剤組成物から製造される粘着テープの熱伝導度が０．５〜１．０Ｗ／ｍＫである、請求項１に記載の放熱粘着テープ用粘着剤組成物。
【請求項１１】
光開始剤と、硬化剤と、をさらに含む、請求項１に記載の放熱粘着テープ用粘着剤組成物。
【請求項１２】
前記光開始剤は、ベンゾイン系開始剤、ヒドロキシケトン系開始剤、アミノケトン系開始剤、カプロラクタム系開始剤およびこれらの組み合わせからなる群から選択される一つを含む、請求項１１に記載の放熱粘着テープ用粘着剤組成物。
【請求項１３】
フィラー、界面活性剤、粘着付与剤、カップリング剤、帯電防止剤、染料、顔料、紫外線遮断剤、抗酸化剤、加工油およびこれらの組み合わせからなる群から選択される一つを含む添加剤をさらに含む、請求項１に記載の放熱粘着テープ用粘着剤組成物。
【請求項１４】
請求項１から１３のいずれか１項に記載の粘着剤組成物から製造される、放熱粘着テープ。
【発明の詳細な説明】
【技術分野】
【０００１】
本発明は、放熱粘着テープ用粘着剤組成物および放熱粘着テープに関する。
【背景技術】
【０００２】
一般的に、コンピューター、携帯用個人端末、通信機などの電子製品は、そのシステムの内部で発生した過剰な熱を外部に拡散させることができず、残像の問題およびシステム安定性に関する深刻な問題が潜んでいる。かかる熱は、製品の寿命を短縮したり、故障、誤動作を誘発し、深刻な場合は、爆発および火災の原因を提供することもある。特に、近年、その需要が増加しているプラズマディスプレイパネル（ＰＤＰ）、ＬＣＤモニターなどにおいては、鮮明度、色相度などを低下させて製品に対する信頼性と安定性を低下させている。そのため、システムの内部で発生した熱は、外部に放出されたり、自ら冷却が行われる必要がある。
【０００３】
かかる熱を効率よく制御するための様々な方法が試みられており、その一つが、熱伝達および熱分散効果により放熱機能を有する粘着テープを使用することである。
【発明の概要】
【発明が解決しようとする課題】
【０００４】
本発明の一具現例は、金属腐食性が抑制された放熱粘着テープ用粘着剤組成物を提供する。
【０００５】
本発明の他の具現例は、前記粘着剤組成物から製造される放熱粘着テープを提供する。
【課題を解決するための手段】
【０００６】
本発明の一具現例において、（メタ）アクリル酸エステル系光硬化性樹脂と、熱伝導性フィラーと、ベンゾトリアゾール系化合物と、を含む放熱粘着テープ用粘着剤組成物を提供する。  
【０００７】
前記（メタ）アクリル酸エステル系光硬化性樹脂は、（メタ）アクリル酸エステル系モノマーおよび官能基含有架橋性モノマーのコポリマーであってもよい。
【０００８】
前記官能基含有架橋性モノマーが、ヒドロキシ基含有架橋性モノマーであってもよい。
【０００９】
前記ヒドロキシ基含有架橋性モノマーは、例えば、２‐ヒドロキシエチル（メタ）アクリレート、２‐ヒドロキシプロピル（メタ）アクリレート、４‐ヒドロキシブチル（メタ）アクリレート、６‐ヒドロキシヘキシル（メタ）アクリレート、８‐ヒドロキシオクチル（メタ）アクリレート、２‐ヒドロキシエチレングリコール（メタ）アクリレート、２‐ヒドロキシプロピレングリコール（メタ）アクリレートおよびこれらの組み合わせからなる群から選択される一つを含んでもよい。
【００１０】
前記ヒドロキシ基含有架橋性モノマーが、前記（メタ）アクリル酸エステル系光硬化性樹脂を構成するモノマー成分中に０．１〜５０重量％の含有量比で重合されていてもよい。
【００１１】
前記（メタ）アクリル酸エステル系光硬化性樹脂は、カルボキシル基を含んでいなくてもよい。
【００１２】
前記（メタ）アクリル酸エステル系モノマーは、例えば、メチル（メタ）アクリレート、エチル（メタ）アクリレート、ｎ‐プロピル（メタ）アクリレート、イソプロピル（メタ）アクリレート、ｎ‐ブチル（メタ）アクリレート、ｔ‐ブチル（メタ）アクリレート、ｓｅｃ‐ブチル（メタ）アクリレート、ペンチル（メタ）アクリレート、２‐エチルヘキシル（メタ）アクリレート、２‐エチルブチル（メタ）アクリレート、ｎ‐オクチル（メタ）アクリレート、イソオクチル（メタ）アクリレート、イソボルニル（メタ）アクリレート、イソノニル（メタ）アクリレートおよびこれらの組み合わせからなる群から選択される一つを含んでもよい。
【００１３】
前記ベンゾトリアゾール系化合物は、例えば、オクチル３‐３（ｔｅｒｔ‐ブチル‐４‐ヒドロキシ‐５‐（５‐クロロ‐２Ｈ‐ベンゾトリアゾール‐２‐イル）フェニル）プロピオネート、２‐エチルヘキシル３‐［３‐（５‐クロロベンゾトリアゾール‐２‐イル）‐４‐ヒドロキシ‐５‐ｔｅｒｔ‐ブチル‐フェニル］プロパノエート、２‐（２Ｈ‐ベンゾトリアゾール‐２‐イル）‐６‐（ドデシル）‐４‐メチルフェノール、２‐（２Ｈ‐ベンゾトリアゾール‐２‐イル）‐ｐ‐クレゾール、２‐（２Ｈ‐ベンゾトリアゾール‐２‐イル）‐４，６‐ジ‐ｔｅｒｔ‐ペンチルフェノール、２‐（２‐ヒドロキシフェニル）‐ベンゾトリアゾール、２‐（２Ｈ‐ベンゾトリアゾール‐２‐イル）‐４，６‐ビス（１‐メチル‐１‐フェニルエチル）フェノール、２‐（２Ｈ‐ベンゾトリアゾール‐２‐イル）‐６‐（１‐メチル‐１‐フェニルエチル）‐４‐（１，１，３，３‐テトラメチルブチル）‐フェノールおよびこれらの組み合わせからなる群から選択される少なくとも一つを含んでもよい。
【００１４】
前記ベンゾトリアゾール系化合物は、前記（メタ）アクリル酸エステル系光硬化性樹脂１００重量部に対して０．１〜５．０重量部含まれてもよい。
【００１５】
前記熱伝導性フィラーは、酸化金属、水酸化金属、窒化金属、炭化金属、ホウ化金属およびこれらの組み合わせからなる群から選択される少なくとも一つを含む無機フィラーであってもよい。
【００１６】
前記熱伝導性フィラーは、前記（メタ）アクリル酸エステル系光硬化性樹脂１００重量部に対して５０〜３００重量部含まれていてもよい。
【００１７】
前記放熱粘着テープ用粘着剤組成物から製造される粘着テープの熱伝導度が０．５〜１．０Ｗ／ｍＫであってもよい。
【００１８】
前記放熱粘着テープ用粘着剤組成物は、光開始剤と、硬化剤と、をさらに含んでもよい。
【００１９】
前記光開始剤は、ベンゾイン系開始剤、ヒドロキシケトン系開始剤、アミノケトン系開始剤、カプロラクタム系開始剤およびこれらの組み合わせからなる群から選択される一つを含んでもよい。
【００２０】
前記放熱粘着テープ用粘着剤組成物は、フィラー、界面活性剤、粘着付与剤、カップリング剤、帯電防止剤、染料、顔料、紫外線遮断剤、抗酸化剤、加工油およびこれらの組み合わせからなる群から選択される一つを含む添加剤をさらに含んでもよい。
【００２１】
本発明の他の具現例において、前記粘着剤組成物から製造される放熱粘着テープを提供する。
【発明の効果】
【００２２】
前記放熱粘着テープ用粘着剤組成物から製造される放熱粘着テープは、金属に接触する際に金属を腐食させる作用が著しく抑制される。
【発明を実施するための形態】
【００２３】
以下、本発明の具現例について詳細に説明する。ただし、これは例示として提示されるものであって、これにより本発明が制限されず、本発明は、後述する請求項の範疇により定義されるだけである。
【００２４】
本発明の一具現例において、（メタ）アクリル酸エステル系光硬化性樹脂と、熱伝導性フィラーと、ベンゾトリアゾール系化合物と、を含む放熱粘着テープ用粘着剤組成物を提供する。
【００２５】
前記放熱粘着テープ用粘着剤組成物は、放熱粘着テープを製造するための粘着剤組成物であり、放熱粘着テープは、ＬＥＤのようなディスプレイなどの電子機器の組み立ての際に使用される接合材料であり、放熱性能を要する場合に使用可能なＴＩＭ（ｔｈｅｒｍａｌ  ｉｎｔｅｒｆａｃｅ  ｍａｔｅｒｉａｌｓ）である。
【００２６】
以下、前記放熱粘着テープ用粘着剤組成物の各成分について具体的に説明する。
【００２７】
前記（メタ）アクリル酸エステル系光硬化性樹脂は、（メタ）アクリル酸エステル系モノマーおよび官能基含有架橋性モノマーのコポリマーであってもよい。
【００２８】
前記（メタ）アクリル酸エステル系モノマーは、例えば、アルキル（メタ）アクリレートであってもよく、これに限定されない。前記アルキル（メタ）アクリレートのアルキルは、直鎖または分岐のＣ１‐Ｃ１４アルキルであってもよく、具体的にはＣ１‐Ｃ８アルキルであってもよい。
【００２９】
前記（メタ）アクリル酸エステル系モノマーは、具体的に、メチル（メタ）アクリレート、エチル（メタ）アクリレート、ｎ‐プロピル（メタ）アクリレート、イソプロピル（メタ）アクリレート、ｎ‐ブチル（メタ）アクリレート、ｔ‐ブチル（メタ）アクリレート、ｓｅｃ‐ブチル（メタ）アクリレート、ペンチル（メタ）アクリレート、２‐エチルヘキシル（メタ）アクリレート、２‐エチルブチル（メタ）アクリレート、ｎ‐オクチル（メタ）アクリレート、イソオクチル（メタ）アクリレート、イソボルニル（メタ）アクリレート、イソノニル（メタ）アクリレートおよびこれらの組み合わせからなる群から選択される一つを含んでもよい。
【００３０】
前記官能基含有架橋性モノマーは、分子構造内に共重合性官能基を含むモノマーを意味する。
【００３１】
前記官能基含有架橋性モノマーは、例えば、ヒドロキシ基含有モノマーであってもよい。前記官能基含有架橋性モノマーの官能基をカルボキシル基ではなくヒドロキシ基とすることで、前記放熱粘着テープが金属に対して腐食性の問題をもたらすことを防止することができる。
【００３２】
例えば、ＬＥＤ用放熱粘着テープは、Ａｇのような金属電極の腐食をもたらし問題になり得るが、前記放熱粘着テープ用粘着剤組成物から製造される放熱粘着テープは、かかる電極腐食の問題を効果的に防止することができる。
【００３３】
前記ヒドロキシ基含有架橋性モノマーが、前記（メタ）アクリル酸エステル系光硬化性樹脂を構成するモノマー成分中に約０．１〜約５０重量％の含有量比で重合されていてもよい。前記含有量比で重合された（メタ）アクリル酸エステル系光硬化性樹脂を含む放熱粘着テープ用粘着剤組成物から製造される放熱粘着テープは、より効果的に金属に対する腐食抑制の効果を得ることができる。
【００３４】
前記官能基含有架橋性モノマーは、具体的に、２‐ヒドロキシエチル（メタ）アクリレート、２‐ヒドロキシプロピル（メタ）アクリレート、４‐ヒドロキシブチル（メタ）アクリレート、６‐ヒドロキシヘキシル（メタ）アクリレート、８‐ヒドロキシオクチル（メタ）アクリレート、２‐ヒドロキシエチレングリコール（メタ）アクリレート、２‐ヒドロキシプロピレングリコール（メタ）アクリレートなどのヒドロキシ基含有モノマーおよびこれらの組み合わせからなる群から選択される一つを含んでもよい。
【００３５】
前記放熱粘着テープ用粘着剤組成物は、上述のように、ベンゾトリアゾール系化合物を含む。前記放熱粘着テープ用粘着剤組成物は、前記ベンゾトリアゾール系化合物を含むことにより、金属腐食抑制の効果をより効果的に発揮することができる。
【００３６】
前記ベンゾトリアゾール系化合物は、前記官能基含有架橋性モノマーがヒドロキシ基含有架橋性モノマーから重合された前記（メタ）アクリル酸エステル系光硬化性樹脂とともに使用されることで金属腐食抑制の効果をより効果的に発揮することができる。万が一、前記ベンゾトリアゾール系化合物がカルボン酸と接する場合、反応を起こすため、この場合、粘着力が期待に及ばないこともあり、ＵＶ硬化にも影響を与えて硬化を困難にし得るためである。一方、前記官能基含有架橋性モノマーが、ヒドロキシ基含有架橋性モノマーである場合、前記ベンゾトリアゾール系化合物との反応性が低いため、かかる問題点を解決することができる。
【００３７】
一具現例において、前記（メタ）アクリル酸エステル系光硬化性樹脂は、カルボキシル基を実質的に含有しなくてもよい。
【００３８】
前記ベンゾトリアゾール系化合物は、例えば、オクチル３‐３（ｔｅｒｔ‐ブチル‐４‐ヒドロキシ‐５‐（５‐クロロ‐２Ｈ‐ベンゾトリアゾール‐２‐イル）フェニル）プロピオネート、２‐エチルヘキシル３‐［３‐（５‐クロロベンゾトリアゾール‐２‐イル）‐４‐ヒドロキシ‐５‐ｔｅｒｔ‐ブチル‐フェニル］プロパノエート、２‐（２Ｈ‐ベンゾトリアゾール‐２‐イル）‐６‐（ドデシル）‐４‐メチルフェノール、２‐（２Ｈ‐ベンゾトリアゾール‐２‐イル）‐ｐ‐クレゾール、２‐（２Ｈ‐ベンゾトリアゾール‐２‐イル）‐４，６‐ジ‐ｔｅｒｔ‐ペンチルフェノール、２‐（２‐ヒドロキシフェニル）‐ベンゾトリアゾール、２‐（２Ｈ‐ベンゾトリアゾール‐２‐イル）‐４，６‐ビス（１‐メチル‐１‐フェニルエチル）フェノール、２‐（２Ｈ‐ベンゾトリアゾール‐２‐イル）‐６‐（１‐メチル‐１‐フェニルエチル）‐４‐（１，１，３，３‐テトラメチルブチル）‐フェノールなど、またはこれらの組み合わせを含んでもよい。
【００３９】
前記ベンゾトリアゾール系化合物は、商業的に入手可能な化合物であり、ＢＡＳＦ社製のＴｉｎｕｖｉｎ‐Ｐ、Ｔｉｎｕｖｉｎ‐３２６、Ｔｉｎｕｖｉｎ‐３２７、Ｔｉｎｕｖｉｎ‐３２８、Ｔｉｎｕｖｉｎ‐３２９などの商品が例として挙げられる。
【００４０】
前記放熱粘着テープ用粘着剤組成物は、前記ベンゾトリアゾール系化合物を前記（メタ）アクリル酸エステル系光硬化性樹脂１００重量部に対して約０．１〜約５．０重量部、具体的には、約０．１〜約１．０重量部含んでもよい。前記放熱粘着テープ用粘着剤組成物に前記ベンゾトリアゾール系化合物を前記範囲内の含有量で使用することにより、これから製造される放熱粘着テープの金属腐食抑制の効果を効果的に図り、且つＵＶに対する安定性もまた優秀に維持することができる。前記ベンゾトリアゾール系化合物を、前記範囲を超えて過量使用すると、ベンゾトリアゾール系化合物の紫外線酸化防止の効果によりＵＶ硬化によって粘着テープの製造の際に多量のラジカルを捕捉することになり、粘着テープの物性が望んでいない方向に変化する恐れがあり、また、光硬化の際に、ベンゾトリアゾール系化合物が光開始剤と競争的にＵＶを吸収するため、硬化効率を低下させ得る。
【００４１】
前記放熱粘着テープ用粘着剤組成物は、上述のように、熱伝導性フィラーを含む。前記放熱粘着テープ用粘着剤組成物は、熱伝導性フィラーを含み放熱機能が付与されるように熱伝導度を高めることができる。
【００４２】
例えば、前記放熱粘着テープ用粘着剤組成物から製造される放熱粘着テープの熱伝導度が約０．５〜約１．０Ｗ／ｍＫであってもよい。前記範囲の熱伝導度を有するように具現された放熱粘着テープは、ＬＥＤのような電子機器内の高温作動環境で優れた放熱効果を有する。
【００４３】
前記熱伝導性フィラーは、（メタ）アクリル酸エステル系モノマーと極性官能基含有モノマーに添加されて熱伝導性とともに難燃性を付与することができる。前記熱伝導性フィラーは、燃焼可能なコポリマーの含有量を減少させ、コポリマーの熱伝導性と物理的性質、粘度などを変化させるためである。また、熱伝導性フィラーのうち水酸化マグネシウムや水酸化アルミニウムのような無機系を使用することにより、コポリマーとの反応の際にエネルギーを吸収する吸熱反応によって不燃性物質であるＨ2ＯおよびＣＯ2を生成し、物理的難燃効果を発揮することができる。
【００４４】
前記熱伝導性フィラーは、前記（メタ）アクリル酸エステル系モノマー１００重量部に対して約５０重量部〜約３００重量部含んでもよい。前記熱伝導性フィラーの含有量が前記範囲を維持することにより、前記放熱粘着テープ用粘着剤組成物から製造される放熱粘着テープが放熱効果を具現できる熱伝導度を有するようにする。
【００４５】
前記熱伝導性フィラーは、平均粒径が約１μｍ〜約２００μｍ、具体的には、約１０μｍ〜約１８０μｍの範囲を有してもよい。前記熱伝導性フィラーの平均粒径が前記範囲を維持することにより、前記放熱粘着テープ用粘着剤組成物から製造される放熱粘着テープが放熱効果を具現できる熱伝導度を有するようにする。
【００４６】
前記熱伝導性フィラーは、例えば、酸化金属、水酸化金属、窒化金属、炭化金属、ホウ化金属およびこれらの組み合わせからなる群から選択される少なくとも一つを含む無機系熱伝導性フィラーであってもよい。具体的に、前記無機系熱伝導性フィラーは、酸化アルミニウム、酸化マグネシウム、酸化亜鉛、炭化ケイ素、窒化アルミニウム、窒化ホウ素、窒化ケイ素、水酸化アルミニウム、水酸化マグネシウム、酸化ケイ素などを含んでもよい。
【００４７】
より具体的に、前記熱伝導性無機フィラーとして水酸化アルミニウムまたは水酸化マグネシウムを使用する場合、前記粘着剤組成物の燃焼の際に煙発生量が非常に少なく環境の面で有利であり、卓越した難燃性を確保することができる。前記水酸化アルミニウムは、分解温度が約２００℃と低いため粘着剤組成物の加工温度が低いときに適し、加工温度が高いときには、分解温度が約３２０℃と相対的に高い水酸化マグネシウムを使用することができる。さらに、前記水酸化マグネシウムは、ナノサイズの粒子を使用する際に添加量が少なくても優れた難燃性を確保することができる。
【００４８】
前記放熱粘着テープ用粘着剤組成物は、前記（メタ）アクリル酸エステル系光硬化性樹脂に光開始剤、硬化剤などをさらに添加し、その他にも光硬化物を形成するために公知の添加剤を用途に応じて制限なく添加してもよい。例えば、前記添加剤として、フィラー、界面活性剤、粘着付与剤、カップリング剤、帯電防止剤、染料、顔料、紫外線遮断剤、抗酸化剤、加工油など、またはこれらの組み合わせを含んでもよい。
【００４９】
前記光開始剤および硬化剤は、光硬化性組成物に使用される公知の物質が制限なく使用されてもよい。
【００５０】
前記光開始剤は、例えば、ベンゾイン系開始剤、ヒドロキシケトン系開始剤、アミノケトン系開始剤、カプロラクタム系開始剤およびこれらの組み合わせからなる群から選択される一つを含んでもよい。
【００５１】
前記硬化剤は、具体的に、ジアクリレート系架橋剤であってもよく、例えば、ヘキサンジオールジアクリレート、エチレングリコールジアクリレート、ジエチレングリコールジアクリレート、トリエチレングリコールジアクリレート、プロピレングリコールジアクリレート、ジプロピレングリコールジアクリレート、トリプロピレンジアクリレートなど、またはこれらの組み合わせを含んでもよい。前記硬化剤もまた、公知の物質が制限なく使用されてもよく、商業的に入手可能である。前記硬化剤は、前記（メタ）アクリル酸エステル系光硬化性樹脂１００重量部に対して約０．０１〜約５重量部、具体的には、約０．１〜約０．５重量部使用されることが好ましい。前記硬化剤の使用量が約０．０１重量部未満である場合には、凝集力または耐候性に悪い影響を与える問題点があり得、一方、約５重量部を超える場合には、初期粘着力および粘着物性の低下をもたらす問題点があり得る。
【００５２】
また、前記放熱粘着テープ用粘着剤組成物は、光硬化性組成物に使用される公知の添加剤を用途に応じてさらに含んでもよい。例えば、前記粘着剤組成物は、フィラー、界面活性剤、粘着付与剤、カップリング剤、帯電防止剤、染料、顔料、紫外線遮断剤、抗酸化剤、加工油およびこれらの組み合わせからなる群から選択される一つを含む添加剤をさらに含んでもよい。
【００５３】
本発明の他の具現例において、前記放熱粘着テープ用粘着剤組成物から製造される放熱粘着テープを提供する。前記粘着剤組成物を光硬化して粘着テープを製造してもよく、具体的に、基材または離型フィルム上に前記粘着剤組成物を塗布した後、光硬化して製造してもよい。
【００５４】
前記放熱粘着テープは、ＴＩＭ（ｔｈｅｒｍａｌ  ｉｎｔｅｒｆａｃｅ  ｍａｔｅｒｉａｌｓ）に使用されてもよく、具体的に、液晶表示装置内のＬＥＤ光源、電子素子内の放熱板などのように熱を放出する電子部品を取付および固定するための用途として適用されてもよい。
【００５５】
例えば、前記放熱粘着テープは、液晶表示装置内のＬＥＤバックライト組立体を取り付けるために使用されてもよい。ＬＥＤバックライト組立体が下部に装着される液晶表示装置の場合、前記放熱粘着テープは、ＬＥＤバックライト組立体を液晶表示装置の底面の下部カバー（ｃｏｖｅｒ  ｂｏｔｔｏｍ）に取り付ける媒介として使用されてもよい。
【００５６】
他の例を挙げると、前記放熱粘着テープは、ＩＣチップの上部に放熱板を取り付けるためにＩＣチップと放熱板との間に介在されてもよい。
【００５７】
以下、本発明の実施例および比較例を記載する。かかる下記の実施例は、本発明の一実施例であって、本発明は下記の実施例に限定されるものではない。
【００５８】
（実施例）
＜実施例１＞
２‐ＥＨＡ（エチルヘキシルアクリレート）９５重量部および官能基含有架橋性モノマーとしてＨＥＡ（２‐ヒドロキシエチルアクリレート）５重量部を１リットルのガラス反応器に入れて熱重合させ、粘度３５０ｃＰのアクリル系光硬化性樹脂シロップを得た。得られたアクリル系光硬化性樹脂シロップ１００重量部に対して光開始剤としてａ，ａ‐メトキシ‐ａ‐ヒドロキシアセトフェノン（Ｉｒｇａｃｕｒｅ  ６５１、ＢＡＳＦ社製）０．５重量部、架橋剤として１，６‐ヘキサンジオールジアクリレート（ＨＤＤＡ）０．３５重量部を混合した後、十分に攪拌した。これに、熱伝導性フィラーとして平均直径が７０μｍである水酸化アルミニウム粉末（Ｈ‐１００、Ｓｈｏｗａ  Ｄｅｎｋｏ社製）１００重量部をさらに添加し、ベンゾトリアゾール系化合物（Ｔｉｎｕｖｉｎ  ３２８）０．５重量部を添加し、十分に均一になるまで攪拌し、放熱粘着テープ用粘着剤組成物を製造した。次いで、前記放熱粘着テープ用粘着剤組成物を真空ポンプを用いて減圧脱泡した。次いで、マイクロバールを用いて前記放熱粘着テープ用粘着剤組成物を離型紙上にコーティング／硬化させて、２００μｍ厚の粘着シートを製造した。また、これをＵＶランプを用いて５分間照射し、放熱粘着テープの試験片を製造した。
【００５９】
＜実施例２＞
２‐ＥＨＡ（エチルヘキシルアクリレート）８０重量部および官能基含有架橋性モノマーとしてＨＥＡ（２‐ヒドロキシエチルアクリレート）２０重量部を重合し、アクリル系光硬化性樹脂シロップを得て使用したこと以外は、実施例１と同一の方法でアクリルフォーム粘着テープを製造した。
【００６０】
＜比較例１＞
ベンゾトリアゾール系化合物（Ｔｉｎｕｖｉｎ  ３２８）を使用しないこと以外は、実施例１と同一の方法でアクリルフォーム粘着テープを製造した。
【００６１】
＜比較例２＞
熱伝導性フィラーとして水酸化アルミニウム粉末（Ｈ‐１００、Ｓｈｏｗａ  Ｄｅｎｋｏ社製）を使用しないこと以外は、実施例１と同一の方法でアクリルフォーム粘着テープを製造した。
【００６２】
（評価）
＜実験例１＞
実施例１〜２および比較例１〜２の放熱粘着テープ試験片２０ｃｍ2を準備し、それぞれ、完全にシールされる３０ｍｌのガラスバイアルに入れ、これにＬＥＤセルを入れた。１２０℃のオーブンで一週間放置した後、ＬＥＤ電極の変色を確認して腐食が発生したか否かを評価し、下記の表１に結果を記載した。
【００６３】
【表１】
0006523261.tif 000002
【００６４】
前記表１の結果から、実施例１〜２の放熱粘着テープは、ベンゾトリアゾール系化合物を使用していない比較例１とは異なり、腐食抑制の効果に優れることを確認することができた。
【００６５】
＜実験例２＞
実施例１〜２および比較例１〜２の放熱粘着テープ試験片をそれぞれ６０ｍｍ×１２０ｍｍの大きさに切断した後、これを京都電子工業株式会社の迅速熱伝導率計ＱＴＭ‐５００を使用して熱伝導度を測定し、下記の表２に記載した
【００６６】
【表２】
0006523261.tif 000003
【００６７】
前記表２の結果から、熱伝導性フィラーを含んでいない比較例２は、実施例１〜２に比べて熱伝導度が低いことを確認することができた。
【００６８】
以上、本発明の好ましい実施例について詳細に説明したが、本発明の権利範囲は、これに限定されず、以下の請求の範囲で定義している本発明の基本概念を利用した当業者の様々な変形および改良形態もまた本発明の権利範囲に属する。